ВАЛОК ПРОШИВНОГО СТАНА
PIERCER ROLLER

Изобретение относится к трубопрокатной области и касается, в частности, валков прошивных станов, применяемых при получении гильз-заготовок для дальнейшего производства труб.
Известно применение валков с накаткой на рабочей поверхности входного конуса при прошивке заготовки в гильзу для повышения коэффициента трения (SMS group. Прошивка на косовалковых станах - основы и технология, 1670026-03.291, с.29).
Недостатком таких валков является малый межперевалочный срок службы, так как из-за прогрессирующего износа накатки резко снижается их тянущая способность, приводящая к пробуксовке заготовки при вторичном ее захвате и возникновению дефекта "плена" на внутренней поверхности труб.
Технической задачей изобретения является снижение простоев основного трубопрокатного агрегата за счет увеличения межперевалочного срока службы валков косовалкового прошивного стана, снижение количества дефектов "плена" на внутренней поверхности труб.
Технический результат достигается тем, что на рабочей поверхности входного конуса валка прошивного стана с направлением, противоположным его вращению, наносится винтовая резьба (фиг.1) переменной глубины. Максимальное ее значение (h) в начале входного конуса валка составляет 0,1÷0,3 шага резьбы (b) (фиг.2) и уменьшается в районе пережима валка до значения 0,0÷0,15 максимальной ее глубины. Профиль резьбы может быть криволинейным, а также треугольным или трапециевидным с наклоном боковых поверхностей α=25°÷65°.
На фиг.1 показано направление резьбы на рабочей поверхности входного конуса валка прошивного стана по отношению к направлению его вращения (противоход).
На фиг.2 показаны параметры одного из возможных (треугольного,) профиля резьбы в ее начале, где
b - шаг резьбы,
h=(0,10÷0,3)×b - глубина резьбы,
α=25÷65° - угол наклона передней боковой поверхности резьбы (постоянный на протяжении всей длины резьбы).
Экспериментальное опробование заявляемого валка прошивного стана с нанесенной резьбой на поверхности его входного конуса показало увеличение межперевалочного срока службы на 12÷15% при надежном вторичном захвате заготовки и снижение брака из-за дефекта «внутренняя плена» на ≈8%.
Использование изобретения позволит сократить простои основного трубопрокатного агрегата за счет увеличения межперевалочного срока службы валков прошивного стана, а также снизить количество дефектов на внутренней поверхности труб.